(57)【要約】【課題】副生成物を生成する還元剤やアルカリ金属水酸化物を使用することなく、分散性が高い銀粒子を製造する方法を提供すること。【解決手段】本発明に係る銀粒子の製造方法は、銀化合物と分散剤とを、銀化合物の質量に対する分散剤の質量の比率（分散剤の質量／銀化合物の質量）が５以上２００以下となる割合で含む水溶液に、アンモニア水を添加しｐＨを９以上１２未満に調整して反応溶液を得る工程と、反応溶液に、過酸化水素を添加する工程と、を含む。【選択図】図１
2019002059.tif 000002
【特許請求の範囲】
【請求項１】
銀化合物と分散剤とを、前記銀化合物の質量に対する前記分散剤の質量の比率（分散剤の質量／銀化合物の質量）が５以上２００以下となる割合で含む水溶液に、アンモニア水を添加しｐＨを９以上１２未満に調整して反応溶液を得る工程と、
前記反応溶液に、過酸化水素を添加する工程と、を含む
銀粒子の製造方法。
【請求項２】
前記反応溶液は、アルカリ金属水酸化物を含まない
請求項１に記載の銀粒子の製造方法。
【請求項３】
前記分散剤は親水性高分子分散剤である
請求項１又は２に記載の銀粒子の製造方法。
【請求項４】
前記反応溶液の温度を６０℃以上１０５℃以下とする
請求項１乃至３のいずれか１項に記載の銀粒子の製造方法。
【請求項５】
請求項１乃至４のいずれか１項に記載の銀粒子の製造方法により得られた銀粒子を分散媒に分散する
銀粒子分散液の製造方法。
【請求項６】
請求項１乃至４のいずれか１項に記載の銀粒子の製造方法により得られた銀粒子を水で洗浄する工程と、
分散媒に分散する工程と、を有する
銀粒子分散液の製造方法。
【請求項７】
前記分散媒が水である
請求項５又は６に記載の銀粒子分散液の製造方法。
【発明の詳細な説明】
【技術分野】
【０００１】
本発明は、銀粒子の製造方法に関する。
【背景技術】
【０００２】
従来より、銀粒子は、電子材料、光学材料、バイオセンサー、触媒等の用途において特異な性質を示すため、その合成方法について盛んに研究が行われている。
【０００３】
金属粒子の合成方法としては、例えば、化学還元法、レーザーアブレーション法、スパッタ法等が用いられている。このうち、化学還元法は、ヒドラジン、クエン酸、ＮａＢＨ４等の還元剤を用いて金属イオンを還元する方法であり、液相プロセスを経由するため、コスト、環境負荷、生産性等において優位な合成方法である。
【０００４】
しかしながら、化学還元法においては、上述した還元剤を使用することに起因して副生成物が生成する。この副生成物は、有機溶媒によって洗浄除去する必要がある等、処理が容易でないことから、低コスト・低環境負荷という液相プロセスの優位性を充分に活かすことができていない。
【０００５】
以上のような背景から、特許文献１では、銀イオンを錯体として含有する水酸化アンモニウム水溶液に過酸化水素水溶液と、水酸化ナトリウム又は水酸化カリウムとを同時に添加して反応させる銀粒子の製造方法が報告されている。過酸化水素は水により容易に洗浄除去できるため、このような合成方法においては、有機溶媒による洗浄を必須とせず、洗浄液の処理等の観点からコストや環境性に優れる。しかしながら、このような方法によって得られる銀粒子として、比表面積が例えば０．１３ｍ２／ｇのものが示されている。この銀粒子が球状で細孔を有しないものと仮定した場合、その粒径は４μｍ程度と計算される。このように、特許文献１の方法では、粒径が数ミクロンの粗大な銀粒子が得られており、粒径が１μｍ未満の微細なサイズを有し分散性の高い粒子を得ることが難しい。また、このような方法において、反応に用いる水酸化ナトリウム又は水酸化カリウムに由来するアルカリ金属は銀粒子に残留しやすい。そして、このようにして銀粒子に残留したアルカリ金属は、例えば銀粒子を電子材料用途に用いる場合に、その量が僅かであっても導電性を悪化させる等、材料の機能に悪影響を及ぼすことがある。
【０００６】
また、特許文献２では、第１分散剤の存在下、水性媒体において、可溶性銀化合物をアルカリ金属水酸化物と反応させて１２００ｎｍ未満の平均二次粒径を有する酸化銀固体を生成させた後、第２分散剤の存在下、水性媒体において酸化銀固体を還元剤と反応させて、１０００ｎｍ未満の平均二次粒径を有する銀粒子を生成させる銀粒子の製造方法が報告されている。この方法により、微細なサイズを有するナノ粒子を合成することは可能であるが、銀粒子生成反応において、アルカリ金属水酸化物を用いる必要があり、これに由来するアルカリ金属の存在により、材料の機能に悪影響を及ぼすことがある。
【０００７】
このように、これまでの過酸化水素を還元剤として用いた化学還元法において、銀ナノ粒子を得るためにはアルカリ金属水酸化物の添加が必須であるため、電子材料用途に使用するには問題があり、なお改良の余地があった。
【先行技術文献】
【非特許文献】
【０００８】
【特許文献１】特許４６３９３９５号公報
【特許文献２】特表２０１４−５０５７８４号公報
【発明の概要】
【発明が解決しようとする課題】
【０００９】
本発明は、かかる問題点に鑑みてなされたものであり、副生成物を生成する還元剤やアルカリ金属水酸化物を使用することなく、分散性が高い銀粒子を製造する方法を提供することを目的とする。
【課題を解決するための手段】
【００１０】
本発明者らは、上述した課題を解決するために鋭意検討を重ねた。その結果、銀化合物と分散剤とを特定の割合で含む水溶液に、アンモニア水を添加し特定のｐＨに調整して反応溶液を得た後、その反応溶液に、過酸化水素を添加して反応溶液を得ることで、分散媒に対して分散性が高く、副生成物のコンタミネーションの少ない銀ナノ粒子を合成することができることを見出し、本発明を完成するに至った。具体的に、本発明は、以下のものを提供する。
【００１１】
（１）本発明の第１の発明は、銀化合物と分散剤とを、前記銀化合物の質量に対する前記分散剤の質量の比率（分散剤の質量／銀化合物の質量）が５以上２００以下となる割合で含む水溶液に、アンモニア水を添加しｐＨを９以上１２未満に調整して反応溶液を得る工程と、前記反応溶液に、過酸化水素を添加する工程と、を含む銀粒子の製造方法である。
【００１２】
（２）本発明の第２の発明は、第１の発明において、前記反応溶液は、アルカリ金属水酸化物を含まない銀粒子の製造方法である。
【００１３】
（３）本発明の第３の発明は、第１又は第２の発明において、前記分散剤は親水性高分子分散剤である銀粒子の製造方法である。
【００１４】
（４）本発明の第４の発明は、第１乃至第３のいずれかの発明において、前記反応溶液の温度を６０℃以上１０５℃以下とする銀粒子の製造方法である。
【００１５】
（５）本発明の第５の発明は、第１乃至第４のいずれかの発明に係る銀粒子の製造方法により得られた銀粒子を分散媒に分散する銀粒子分散液の製造方法である。
【００１６】
（６）本発明の第６の発明は、第１乃至第４のいずれかの発明に係る銀粒子の製造方法により得られた銀ナノ粒子を水で洗浄する工程と、分散媒に分散する工程と、を有する銀粒子分散液の製造方法である。
【００１７】
（７）本発明の第７の発明は、第５又は第６の発明において、前記分散媒が水である銀粒子分散液の製造方法である。
【発明の効果】
【００１８】
本発明によれば、副生成物を生成する還元剤やアルカリ金属水酸化物を使用することなく、分散性が高い銀粒子を製造することができる。
【図面の簡単な説明】
【００１９】
【図１】実施例１において得られた銀粒子のＴＥＭ写真図である。
【図２】実施例２において得られた銀粒子のＴＥＭ写真図である。
【図３】実施例３において得られた銀粒子のＴＥＭ写真図である。
【図４】実施例４において得られた銀粒子のＴＥＭ写真図である。
【図５】比較例２において得られた銀粒子のＴＥＭ写真図である。
【発明を実施するための形態】
【００２０】
以下、本発明の具体的な実施形態（以下「本実施の形態」という）について、詳細に説明する。なお、本発明は、以下の実施形態に制限されるものではなく、本発明の目的の範囲内において適宜変更を加えて実施することができる。
【００２１】
≪１．銀粒子の製造方法≫
本実施の形態に係る銀粒子の製造方法は、銀化合物と分散剤とを含有する反応溶液に、アンモニア水を用いてｐＨを調整した後、還元剤である過酸化水素を添加することにより、銀粒子を生成させる方法である。具体的に、この銀粒子の製造方法では、銀化合物と分散剤とを、銀化合物の質量に対する分散剤の質量の比率（分散剤の質量／銀化合物の質量）が５以上２００以下となる割合で含む水溶液に、アンモニア水を添加しｐＨを９以上１２未満に調整して反応溶液を得る工程と、この反応溶液に、過酸化水素を添加する工程と、を含む。
【００２２】
反応溶液は、銀化合物、分散剤及びアンモニアを含む溶液であり、銀化合物の質量に対する分散剤の質量の比率（分散剤の質量／銀化合物の質量）は５以上２００以下に、そのｐＨは９以上１２未満に調整されている。
【００２３】
このような反応溶液は、銀化合物と分散剤とを含む水溶液に、アンモニア水を添加することによって得られる。そして、このような反応溶液に過酸化水素を添加することにより、反応溶液に含まれる銀イオンの還元反応が開始され、銀粒子が生成する。
【００２４】
上述したとおり、反応溶液中の銀化合物の質量に対する分散剤の質量の比率（分散剤の質量／銀化合物の質量）は、５以上２００以下である。銀化合物の質量に対する分散剤の質量の比率が、５未満の場合、銀ナノ粒子の分散安定性が悪くなり、沈殿しやすくなる。また、銀化合物の質量に対する分散剤の質量の比率が２００を超えると、過酸化水素による還元速度が遅くなり、銀イオンの還元が十分に終了しない。反応溶液中の銀化合物の質量に対する分散剤の質量の比率としては、例えば７以上であることが好ましく、１０以上であることがより好ましく、１５以上であることがさらに好ましく、２０以上であることが特に好ましい。一方で、反応溶液中の銀化合物の質量に対する分散剤の質量の比率としては、例えば１７０以下であることが好ましく、１５０以下であることがより好ましく、１２０以下であることがさらに好ましく、１００以下であることが特に好ましい。
【００２５】
反応溶液中の銀化合物の濃度としては、特に制限されず、例えば銀原子換算で０．１ｍＭ以上２ｍＭ以下であることが好ましい。銀化合物の濃度が０．１ｍＭ以上であることにより、一つのバッチあたりで得られる銀ナノ粒子の収量を高めることができる。また、銀化合物の濃度が２ｍＭ以下であることにより、銀ナノ粒子の粒径を小さくすることができる。また、銀化合物の濃度としては、０．１５ｍＭ以上であることが好ましく、０．２ｍＭ以上であることがより好ましく、０．３ｍＭ以上であることがさらに好ましい。一方で、銀化合物の濃度としては、２ｍＭ以下であることが好ましく、１．５ｍＭ以下であることがより好ましく、１．２ｍＭ以下であることがさらに好ましい。
【００２６】
銀化合物としては、特に制限されないが、具体的には、硝酸銀、酸化銀、塩化銀、硫酸銀、酢酸銀等を用いることができる。
【００２７】
分散剤としては、特に制限されないが、高分子分散剤を用いることが好ましく、親水性高分子分散剤を用いることが好ましい。親水性高分子分散剤の例としては、具体的に、ポリビニルピロリドン、ポリビニルアルコール等が挙げられる。
【００２８】
反応溶液は、アンモニアを含有し、そのｐＨは９以上１２未満である。このような溶液は、銀化合物と分散剤とを特定の割合で含む水溶液に、アンモニア水を添加し、ｐＨを９以上１２未満に調整することにより得ることができる。水溶液中に添加されたアンモニアは、反応溶液中の銀イオンと銀アンミン錯体を形成する。このようにして形成された銀アンミン錯体を用いることにより、急速な銀イオンの還元を防止するとともに、還元速度を適切に制御することができ、その結果として、小粒径で水等の溶媒に対して分散性の高い銀粒子を得ることができる。ｐＨが９未満の場合、過酸化水素による還元力が弱くなり、銀イオンの還元反応が十分に終了しない。一方で、ｐＨが１２以上の場合、銀アンミン錯体が安定化し、銀イオンの還元反応が十分に終了しない。
【００２９】
溶媒としては、銀イオン、分散剤、アンモニア及び過酸化水素を溶解させることができるものであれば特に制限されないが、銀イオン、分散剤、アンモニア及び過酸化水素のいずれに対しても高い溶解度を有することから水を用いることが好ましい。
【００３０】
反応溶液は、ヒドラジン、クエン酸、ＮａＢＨ４等の通常の還元剤や、水酸化ナトリウム、水酸化カリウム等のアルカリ金属水酸化物を含まないことが好ましい。反応溶液に還元剤やアルカリ金属水酸化物を含まないことにより、得られる銀粒子の材料としての特性に与える悪影響を抑制することができる。
【００３１】
そして、このような反応溶液には、過酸化水素が添加される。この過酸化水素は、銀イオンを還元する還元剤として作用すると考えられる。
【００３２】
過酸化水素の添加量としては、特に制限されないが、例えば銀イオンの量に対する過酸化水素の量（過酸化水素／銀イオン）は、モル比で、０．５以上３０以下であることが好ましい。反応溶液中における過酸化水素が、過酸化水素／銀イオンのモル比で０．５未満の場合、銀イオンの還元を終了させることができない。一方で、過酸化水素が過剰に添加されていても問題ないが、コストの観点から過酸化水素／銀イオンのモル比で３０以下であることが好ましい。また、過酸化水素の添加量としては、過酸化水素／銀イオンのモル比で０．６以上であることが好ましく、０．８以上であることがより好ましく、１．０以上であることがさらに好ましい。一方で、過酸化水素は、過酸化水素／銀イオンのモル比で３０以下であることが好ましく、２５以下であることがより好ましく、２０以下であることがさらに好ましい。
【００３３】
反応溶液は加熱して用いることが好ましい。反応溶液の温度としては、特に制限されず、例えば６０℃以上１０５℃以下であることが好ましい。６０℃未満であると、反応が十分に進行しないおそれがある。
【００３４】
銀粒子の粒径としては、特に制限されず、銀粒子の用途に応じて適宜選択することができるが、例えば、平均粒径で２００ｎｍ以下であることが好ましく、１００ｎｍ以下であることがより好ましい。銀粒子の平均粒径が２００ｎｍ以下であることにより、銀粒子の分散性が良好となる。なお、銀粒子の粒径は、製造条件を調整することにより制御することができる。
【００３５】
銀粒子の粒径の制御方法としては、例えば還元速度を調整することが挙げられる。還元速度を遅くすることにより粒径は大きくなる傾向にある。具体的に、還元速度を遅くする方法としては、反応温度を下げることや分散剤濃度を増やすことが挙げられる。このように、還元条件を最適範囲にすることで、平均粒径を２００ｎｍ以下の範囲に制御することができる。
【００３６】
銀粒子の形態としては、特に制限されず、銀粒子の用途に応じて適宜選択することができる。例えば、銀の晶系及び晶癖に依存した形状の定形粒子や、擬球状等の不定形粒子が挙げられる。なお、銀粒子の形態は、製造条件を調整することにより制御することができる。
【００３７】
銀粒子の形態の制御方法としては、分散剤濃度と還元速度を調整することが挙げられる。例えば、分散剤濃度を高くし、且つ還元速度を低くすることにより、三角形等の定形粒子を製造することができる。これは、分散剤濃度を低くすることにより、分散剤が特定の結晶面に吸着し、その結晶面の成長を阻害するためである。一方で、還元速度を速くすることにより、擬球状の不定形粒子を製造することができる。これは、還元速度を速くすることにより、粒子（結晶）が等方的に成長するためである。
【００３８】
銀粒子の用途としては、特に制限されず、例えば電子材料、光学材料、バイオセンサー、触媒に用いることができる。
【００３９】
このようにして製造された銀粒子は、還元剤に起因する副生成物やアルカリ金属等のコンタミネーションが極めて少ない。そして、ナノオーダーの粒径を有し、溶媒への分散性が高い。
【００４０】
≪２．銀粒子分散液の製造方法≫
本実施の形態に係る銀粒子分散液の製造方法は、上述した銀粒子の製造方法により得られた銀粒子を、分散媒に分散することにより、銀粒子分散液を製造する方法である。上述した銀粒子の製造方法により得られた銀粒子は、水やアルコール等多くの溶媒に対する分散性が良好である。
【００４１】
銀粒子の分散方法としては、特に制限されないが、例えば、撹拌、超音波照射等の方法を用いることができる。
【００４２】
得られた銀粒子は、分散媒に分散する前に水で洗浄することが好ましい。これにより、不純物を除去することができる。
【００４３】
分散媒としては、銀粒子を分散させることができるものであれば特に制限されず、具体的には、分散安定性の観点から、極性分子を用いることが好ましい。その中でも、取扱いの安全性や後処理の容易性の観点から水を用いることがより好ましい。また、エタノール、イソプロピルアルコール等のアルコールを用いることがより好ましい。
【００４４】
銀粒子分散液中の銀粒子濃度としては、特に制限されず、例えば１０質量％以上であることが好ましく、２０質量％以上であることがより好ましく、３０質量％以上であることがさらに好ましい。一方で、銀濃度としては、６０質量％以下であることが好ましく、５５質量％以下であることがより好ましく、５０質量％以下であることがさらに好ましい。銀粒子濃度が１０質量％以上であることにより、印刷後の配線の密度を高めることができる。また、銀粒子濃度が６０質量％以下であることにより、銀粒子の沈殿を抑制することができる。
【００４５】
このようにして製造された銀粒子分散液は、還元剤に起因する副生成物やアルカリ金属等のコンタミネーションが極めて少ない。そして、銀粒子分散液に含まれる銀粒子は、ナノオーダーの粒径を有し、溶媒への分散性が高く、長時間静置しても高い分散性を維持する。
【実施例】
【００４６】
以下、実施例を示して本発明をさらに詳細に説明するが、本発明は、これらの実施例に何ら制限されるものではない。
【００４７】
〔粒子の合成及び評価〕
以下の実施例１〜４及び比較例１〜５に示す操作により、銀イオンを還元し、銀粒子を合成した。これらにおいて、原料として、硝酸銀（Ａｇ（ＮＯ）３、関東化学株式会社製）、酸化銀（Ａｇ２Ｏ、和光純薬工業株式会社製）、過酸化水素水（３５％、純正化学株式会社製）、アンモニア水（２８％、純正化学株式会社製）及びポリビニルピロリドン（分子量４万、純正化学株式会社製）を使用した。なお、過酸化水素水、アンモニア水は、脱イオン水で希釈して濃度を調整し使用した。ポリビニルピロリドンは、脱イオン水に溶解させ、ポリビニルピロリドン水溶液を調製し使用した。
【００４８】
＜実施例１＞
硝酸銀４．０８ｍｇを脱イオン水６５ｍＬに溶解後、ポリビニルピロリドン１０６．６ｍｇを脱イオン水１０ｍＬ溶解させて得た水溶液と混合した。次いで、２．８％アンモニア水を用いてｐＨを１０に調整した反応溶液を、オイルバスで１００℃まで加熱した。このとき回転子を用いて５００ｒｐｍで撹拌した。そこへ、３．５％過酸化水素水０．０２１ｍＬを添加した脱イオン水５ｍＬを反応溶液へ添加し、６０分間撹拌した。なお、ここで、反応溶液中の銀イオン濃度は０．３ｍＭ、ポリビニルピロリドン／銀化合物の質量比は２６（ｇ／ｇ）であり、また、Ｈ２Ｏ２／銀イオンのモル比は１．０（ｍｏｌ／ｍｏｌ）である。
【００４９】
反応終液を２４時間以上静置し、生成した沈殿物を孔径０．２μｍのメンブレンフィルターを用いてろ過、乾燥し、得られた粉末について、リガク社製ＭｉｎｉＦｌｅｘ２を用いてＸ線回折（ＸＲＤ）測定を行った。測定は、ＣｕＫα線を用い、スキャン速度は１０°ｍｉｎ−１に設定した。回折ピークから、生成物はＡｇメタルのみであることが確認できた。
【００５０】
銀粒子分散液を、透過型電子顕微鏡（ＴＥＭ）用のグリッド上に滴下し、自然乾燥させた。このようにして得られたＴＥＭ用グリッドを用いて、ＴＥＭ観察を行った。ＴＥＭ観察は、ＪＥＯＬ社製ＪＥＭ２０００−ＥＳを用いて、加速電圧２００ｋＶの条件で行った。図１は、銀粒子のＴＥＭ写真図である。図１より、銀粒子の凝集は見られなかった。また、ＴＥＭ写真から無作為に５０個の粒子を選び、粒径を測定した。その結果、平均粒径が７．６ｎｍの微細な銀粒子が生成したことが分かった。
【００５１】
銀粒子分散液を５時間静置し、目視にて銀粒子の分散液の沈殿を確認した。静置後も沈殿が認められず、極めて分散性が高い銀粒子が得られたことが分かった。
【００５２】
＜実施例２＞
３．５％過酸化水素水の添加量を０．１１ｍＬ（Ｈ２Ｏ２／銀イオンのモル比：５（ｍｏｌ／ｍｏｌ））に変更したこと以外、実施例１と同様にして、銀粒子及びその分散液を製造し、その評価を行った。
【００５３】
実施例１と同様にして、ＸＲＤ測定を行った結果、生成物はＡｇメタルのみであることが確認できた。
【００５４】
実施例１と同様にして、ＴＥＭ観察を行った。図２は、銀粒子のＴＥＭ写真図である。図２より、銀粒子の凝集は見られず、平均粒径が６．７ｎｍの微細な銀粒子が生成したことが分かった。
【００５５】
実施例１と同様にして、５時間静置後の銀粒子の分散液の沈殿の有無を確認した。静置後も沈殿が認められず、極めて分散性が高い銀粒子が得られたことが分かった。
【００５６】
＜実施例３＞
３．５％過酸化水素水の添加量を０．２１ｍＬ（Ｈ２Ｏ２／銀イオンのモル比：１０（ｍｏｌ／ｍｏｌ））に変更したこと、及び反応温度を８０℃に変更したこと以外、実施例１と同様にして還元反応を行った。
【００５７】
実施例１と同様にして、ＸＲＤ測定を行った結果、生成物はＡｇメタルのみであることが確認できた。
【００５８】
実施例１と同様にして、ＴＥＭ観察を行った。図３は、銀粒子のＴＥＭ写真図である。図３より、銀粒子の凝集は見られず、平均粒径が８８ｎｍの微細な銀粒子が生成したことが分かった。
【００５９】
実施例１と同様にして、５時間静置後の銀粒子の分散液の沈殿の有無を確認した。静置後も沈殿が認められず、極めて分散性が高い銀粒子が得られたことが分かった。
【００６０】
＜実施例４＞
原料の銀化合物を酸化銀９．３ｍｇ（銀イオン濃度：１．０ｍＭ）、ポリビニルピロリドン８８８ｍｇ（ポリビニルピロリドン／銀化合物の質量比：９５（ｇ／ｇ））に変更したこと以外、実施例３と同様にして銀粒子及びその分散液を製造し、その評価を行った。
【００６１】
実施例１と同様にして、ＸＲＤ測定を行った結果、生成物はＡｇメタルのみであることが確認できた。
【００６２】
実施例１と同様にして、ＴＥＭ観察を行った。図４は、銀粒子のＴＥＭ写真図である。図４より、銀粒子の凝集は見られず、平均粒径が５７ｎｍの微細な銀粒子が生成したことが分かった。
【００６３】
実施例１と同様にして、５時間静置後の銀粒子の分散液の沈殿の有無を確認した。静置後も沈殿が認められず、極めて分散性が高い銀粒子が得られたことが分かった。
【００６４】
＜比較例１＞
ポリビニルピロリドン１．１ｇを脱イオン水１０ｍＬ溶解させて得た水溶液を用いたこと（ポリビニルピロリドン／銀化合物の質量比：２７０（ｇ／ｇ））以外、実施例１と同様にして銀の還元操作を行った。
【００６５】
その結果、比較例１においては、還元反応が進行せず、銀粒子が得られなかった。
【００６６】
＜比較例２＞
３．５％過酸化水素水の添加量を０．２１ｍＬ（Ｈ２Ｏ２／銀イオンのモル比：１０（ｍｏｌ／ｍｏｌ））に変更したこと、及びポリビニルピロリドンを添加しなかったこと以外、実施例１と同様にして還元反応を行った。
【００６７】
実施例１と同様にして、ＸＲＤ測定を行った結果、生成物はＡｇメタルのみであることが確認できた。
【００６８】
実施例１と同様にして、ＴＥＭ観察を行った。図５は、銀粒子のＴＥＭ写真図である。図５より、粒子同士が連結した不均一な粒子が生成されたことが分かった。
【００６９】
＜比較例３＞
反応溶液のｐＨを７に変更したこと以外、実施例１と同様にして還元反応を行った。
【００７０】
その結果、比較例３の条件では、還元反応が進まず、銀粒子が得られなかった。
【００７１】
＜比較例４＞
反応溶液のｐＨを１２に変更したこと以外、実施例３と同様にして還元反応を行った。
【００７２】
その結果、比較例４においては、還元反応が進行せず、銀粒子が得られなかった。
【図１】
2019002059.tif 000003
【図２】
2019002059.tif 000004
【図３】
2019002059.tif 000005
【図４】
2019002059.tif 000006
【図５】
2019002059.tif 000007